ОТВЕРЖДАЕМАЯ МНОГОСОСТАВНАЯ АКРИЛОВАЯ КОМПОЗИЦИЯ

1. Отверждаемая многосоставная акриловая композиция, содержащая стабильную при хранении жидкую первую часть, стабильную при хранении жидкую вторую часть и, при необходимости, третью или дополнительные жидкие части, которые реагируют при смешивании для формирования цемента, который отверждается до твердого вещества, при этом композиция содержит компонент акрилового мономера, компонент инициатора в количестве, эффективном для полимеризации компонента акрилового мономера при смешивании и/или активировании с ним, причем жидкая первая часть содержит водную дисперсию частиц акрилового полимера и гранул акрилового полимера в упомянутой дисперсии, отличающаяся тем, что гранулы полимера в дисперсии имеют содержание воды, равновесное с водной фазой дисперсии.
2. Отверждаемая многосоставная акриловая композиция, содержащая жидкую первую часть, жидкую вторую часть и, при необходимости, третью или дополнительные жидкие части, которые реагируют при смешивании для формирования цемента, который отверждается до твердого вещества, при этом композиция содержит компонент акрилового мономера, компонент инициатора в количестве, эффективном для полимеризации компонента акрилового мономера при смешивании и/или активировании с ним, причем жидкая первая часть содержит водную дисперсию частиц акрилового полимера и гранул акрилового полимера, суспендированных в упомянутой водной дисперсии, отличающаяся тем, что жидкая первая часть является стабильной при хранении.
3. Отверждаемая многосоставная акриловая композиция, содержащая стабильную при хранении жидкую первую часть, стабильную при хранении жидкую вторую часть и, при необходимости, третью или дополнительные жидкие части, которые реагируют при смешивании для формирования цемента, который отверждается до твердого вещества, при этом композиция дополнительно содержит компонент акрилового мономера, компонент инициатора в количестве, эффективном для полимеризации компонента акрилового мономера при смешивании и/или активировании с ним, причем жидкая первая часть содержит гранулы акрилового полимера, суспендированные в водной дисперсии частиц акрилового полимера, отличающаяся тем, что гранулы полимера в дисперсии имеют содержание воды, равновесное с водной фазой дисперсии, и тем, что дисперсия имеет вязкость 10–10000 сантипуаз.
4. Отверждаемая многосоставная акриловая композиция по любому из предыдущих пунктов, в котором компонент мономера и компонент инициатора находятся в отдельных частях многосоставной акриловой композиции.
5. Отверждаемая многосоставная акриловая композиция по любому из предыдущих пунктов, в котором жидкая вторая часть содержит компонент акрилового мономера.
6. Отверждаемая многосоставная акриловая композиция по любому предыдущему пункту, в которой равновесное содержание воды в гранулах акрилового полимера, суспендированных в водной дисперсии, находится в диапазоне 1,0–15% по массе, предпочтительнее 1,2–13% по массе, наиболее предпочтительно 1,5–11% по массе по отношению к количеству гранул акрилового полимера.
7. Отверждаемая многосоставная акриловая композиция по любому предыдущему пункту, в которой содержание воды, обеспечиваемое непрерывной фазой водной дисперсии в состоянии равновесия, находится в диапазоне 8–30% по массе, предпочтительнее 10–25% по массе, наиболее предпочтительно 12–20% по массе от жидкой первой части.
8. Отверждаемая многосоставная акриловая композиция по любому из предыдущих пунктов, в которой диапазон вязкостей по Брукфильду жидкой первой части и жидкой второй части составляет 10–10000 сантипуаз, предпочтительнее 100–7000 сантипуаз, еще предпочтительнее 100–5000 сантипуаз, наиболее предпочтительно 200–4000 сантипуаз.
9. Отверждаемая многосоставная акриловая композиция по любому предыдущему пункту, в которой гранулы акрилового полимера присутствуют в отверждаемой акриловой композиции в количестве 15–80% по массе, предпочтительнее 20–70% по массе, наиболее предпочтительно 30–60% по массе.
10. Отверждаемая многосоставная акриловая композиция по любому предыдущему пункту, в которой общее содержание воды в жидкой первой части находится в диапазоне 16–45% по массе, предпочтительнее 16,5–35% по массе, наиболее предпочтительно 17,0–25% по массе.
11. Отверждаемая многосоставная акриловая композиция по любому предыдущему пункту, в которой отношение частиц акрилового полимера к гранулам акрилового полимера составляет от 4:96 до 60:40 по массе, предпочтительнее от 8:92 до 50:50, наиболее предпочтительно от 10:90 до 40:60 по массе.
12. Отверждаемая многосоставная акриловая композиция по любому предыдущему пункту, в котором частицы акрилового полимера содержат одно или более подмножеств частиц акрилового полимера.
13. Отверждаемая многосоставная акриловая композиция по любому предыдущему пункту, в которой частицы акрилового полимера являются полимеризованными в эмульсии частицами акрилового полимера.
14. Отверждаемая многосоставная акриловая композиция по любому предыдущему пункту, в которой гранулы акрилового полимера содержат одно или более подмножеств гранул акрилового полимера, при этом усредненный размер частиц подмножеств(а) с меньшим средним размером частиц находится в диапазоне предпочтительно 10–100 мкм, предпочтительнее 15–75 мкм, наиболее предпочтительно 20–50 мкм.
15. Отверждаемая многосоставная акриловая композиция по любому предыдущему пункту, в которой частицы акрилового полимера в водной дисперсии вместе с гранулами акрилового полимера формируют, по меньшей мере, 90% полимера, присутствующего в жидкой первой части многосоставной акриловой композиции.
16. Отверждаемая многосоставная акриловая композиция по любому из предыдущих пунктов, в которой, по меньшей мере, 90% по массе всего компонента акрилового мономера в композиции присутствует в жидкой второй части, предпочтительнее, по меньшей мере, 95% по массе, наиболее предпочтительно, по меньшей мере, 99% по массе.
17. Отверждаемая многосоставная акриловая композиция по любому из предыдущих пунктов, в которой, по существу, весь компонент акрилового мономера в композиции присутствует в жидкой второй части.
18. Отверждаемая многосоставная акриловая композиция по любому из предыдущих пунктов, в которой компонент акрилового мономера присутствует только в одной части композиции.
19. Отверждаемая многосоставная акриловая композиция по любому из предыдущих пунктов, в которой компонент акрилового мономера, содержащий жидкую часть, содержит растворенный в ней акриловый полимер.
20. Отверждаемая многосоставная акриловая композиция по любому из предыдущих пунктов, в которой количество мономера в несмешанной композиции, во второй ли части или иначе, находится в диапазоне 15–49,5% по массе, предпочтительнее 17,5–40% по массе, наиболее предпочтительно 20–35% по массе.
21. Отверждаемая многосоставная акриловая композиция по любому из предыдущих пунктов, в которой, когда как мономер, так и полимер формируют массу жидкой второй части, при этом отношение акриловый мономер:полимер находится в диапазоне от 98:2 до 50:50, предпочтительнее от 95,5 до 60:40.
22. Отверждаемая многосоставная акриловая композиция по любому из предыдущих пунктов, в которой, по меньшей мере, 90% по массе от всех полимеризованных в эмульсии частиц акрилового полимера, присутствующих в композиции, присутствует в жидкой первой части, предпочтительно, по меньшей мере, 95% по массе, наиболее предпочтительно, по меньшей мере, 99% по массе.
23. Отверждаемая многосоставная акриловая композиция по любому из предыдущих пунктов, в которой, по существу, все полимеризованные в эмульсии частицы акрилового полимера в композиции присутствуют в жидкой первой части.
24. Отверждаемая многосоставная акриловая композиция по любому из предыдущих пунктов, в которой полимеризованные в эмульсии частицы акрилового полимера присутствуют только в одной части композиции.
25. Отверждаемая многосоставная акриловая композиция по любому из предыдущих пунктов, в которой, по меньшей мере, 70 масс.% всех гранул акрилового полимера присутствует в жидкой первой части, преимущественно, по меньшей мере, 80 масс.%, в основном, по меньшей мере, 90 масс.%, в частности, 100 масс.%.
26. Отверждаемая многосоставная акриловая композиция по любому из предыдущих пунктов, в которой весь или, по существу, весь упомянутый компонент акрилового мономера и упомянутые полимеризованные в эмульсии частицы акрилового полимера, если последние присутствуют, находятся в отдельных частях упомянутой композиции, так что, например, жидкий носитель первой части обеспечивается дисперсионным жидким носителем, и жидкий носитель для второй части обеспечивается акриловым мономером.
27. Отверждаемая многосоставная акриловая композиция по любому предыдущему пункту, в которой отношение жидкой первой части к жидкой второй части находится в диапазоне от 1:5 до 5:1 по массе, предпочтительнее от 1:3 до 3:1 по массе.
28. Отверждаемая многосоставная акриловая композиция по любому предыдущему пункту, в которой Z–средний размер частиц у частиц акрилового полимера меньше 2000 нм, предпочтительнее меньше 1000 нм, наиболее предпочтительно меньше 800 нм, в частности, меньше 500 нм.
29. Отверждаемая многосоставная акриловая композиция по любому из предыдущих пунктов, в которой средневесовая молекулярная масса (Mw) частиц акрилового полимера составляет обычно от 25000 дальтон до 3000000 дальтон, преимущественно от 100000 дальтон до 1500000 дальтон, предпочтительно от 250000 до 1000000, например, от 250000 до 600000.
30. Отверждаемая многосоставная акриловая композиция по любому предыдущему пункту, в которой средний размер частиц гранул акрилового полимера находится в диапазоне 10–1000 мкм, преимущественно 20–600 микрометров, в основном 25–200 микрометров.
31. Отверждаемая многосоставная акриловая композиция по любому из предыдущих пунктов, в которой средневесовая молекулярная масса (Mw) гранул акрилового полимера обычно составляет от 10000 дальтон до 3000000 дальтон, преимущественно от 30000 дальтон до 1000000 дальтон, предпочтительно от 50000 до 700000, например, от 60000 до 600000 дальтон.
32. Отверждаемая многосоставная акриловая композиция по любому из предыдущих пунктов, в которой в композиции присутствует наполнитель, и уровень содержания наполнителя в многосоставной акриловой композиции составляет до 49,9% по массе от многосоставной акриловой композиции, предпочтительнее 2–39,9% по массе, наиболее предпочтительно 5–34,9% по массе.
33. Отверждаемая многосоставная акриловая композиция по п. 32, в которой наполнители содержат рентгеноконтрастные наполнители.
34. Отверждаемая многосоставная акриловая композиция по любому из пп. 32 или 33, в которой рентгеноконтрастные наполнители выбраны из списка, содержащего диоксид циркония, карбонат стронция, порошковый тантал, порошковый титан, сульфат бария и их смеси.
35. Отверждаемая многосоставная акриловая композиция по любому из пп. 32–34, в которой уровень содержания рентгеноконтрастного наполнителя в отверждаемой многосоставной композиции по изобретению составляет 1–50% по массе, преимущественно 5–40% по массе, в основном 6,5–30% по массе.
36. Способ изготовления отверждаемой многосоставной акриловой композиции, содержащей стабильную при хранении жидкую первую часть, стабильную при хранении жидкую вторую часть и, при необходимости, третью или дополнительные жидкие части, которые реагируют при смешивании для формирования цемента, который отверждается до твердого вещества, при этом способ содержит следующие этапы:
(a) проводят эмульсионную полимеризацию композиции акрилового мономера в присутствии избытка инициатора, чтобы получить водную дисперсию частиц акрилового полимера; или
(b) проводят эмульсионную полимеризацию композиции акрилового мономера, чтобы получить водную дисперсию частиц акрилового полимера, и добавляют инициатор в эмульсию; или
(c) проводят эмульсионную полимеризацию композиции акрилового мономера, чтобы получить водную дисперсию частиц акрилового полимера без избыточного инициатора;
(d) смешивают дисперсию с этапов (a) или (b), или (c) с гранулами акрилового полимера, причем способ отличается тем, что водопоглощающая способность гранул полимера, при смешивании с дисперсией, не превышает уровня, который вызывал бы дестабилизацию дисперсии.
37. Способ по п. 36, в котором гранулы полимера обрабатывают так, чтобы они имели водопоглощающую способность при первоначальном введении в дисперсию, которая не превышает такую, которая вызывала бы дестабилизацию дисперсии до или после того, как гранулы достигают содержания воды в них, равновесного с водной фазой дисперсии.
38. Способ по п. 36 или 37, в котором гранулы полимера обрабатывают так, чтобы они были либо полностью, либо частично насыщенными водой, перед введением в композицию, предпочтительнее, имели содержание воды в них, равновесное с дисперсией перед введением в нее.
39. Способ изготовления отверждаемой многосоставной акриловой композиция по любому из пп. 36–38, в котором водопоглощающая способность гранул акрилового полимера, при суспендировании в дисперсии, находится в диапазоне 0–20% по массе (от дисперсии), предпочтительнее 0–15% по массе, наиболее предпочтительно 0–10% по массе.
40. Стабильная при хранении жидкая первая часть для отверждаемой многосоставной акриловой композиции, содержащая водную дисперсию частиц акрилового полимера и гранул акрилового полимера, суспендированных в упомянутой водной дисперсии, отличающаяся тем, что гранулы полимера в дисперсии имеют содержание воды, равновесное с водной фазой дисперсии.
41. Композиция твердого цемента, изготавливаемая смешиванием многосоставной акриловой композиции по любому из пп. 1–35.
42. Способ изготовления акрилового цемента из многосоставной акриловой композиции по любому из пп 1–35, содержащий этап смешивания первой и второй частей.
43. Шприц или пистолет для заделки соединений, или автоматическое смесительное устройство, содержащее, по меньшей мере, две камеры, содержащих жидкую первую часть по любому из пп. 1–35 в первой камере упомянутого устройства и жидкую вторую часть по любому из пп. 1–35 во второй камере упомянутого устройства.
44. Многосоставной костный цемент или зуботехнический цемент, или строительный цемент, или конструкционный клей, или клей для слоистых пластиков, или соединительная или герметизирующая композиция по любому из пп. 1–35.
45. Материал медицинского имплантанта, изготавливаемая смешиванием многосоставной акриловой композиции по любому из пп. 1–35.
46. Многосоставная композиция по любому из пп. 1–35 для применения в хирургии, в частности, для применения при лечении костей или зубов человека или животных.
47. Многосоставная композиция по любому из пп. 1–35 для применения при реплантации или частичной реплантации костей человека или животных.
48. Многосоставная акриловая композиция по любому из пп. 1–35 для применения при лечении зубов, в частности, при лечении зубов человека или зубов животных, или для применения в ветеринарной хирургии, в частности, для применения при лечении копыт, когтей или рогов.
49. Многосоставная композиция по любому из пп. 1–35 для применения при протезировании или частичном протезировании зубов человека или зубов, копыт, когтей или рогов животных.
50. Композиция твердого цемента, изготавливаемая смешиванием многосоставной акриловой композиции по любому из пп. 1–35, в которой композиция твердого цемента является пористой.
51. Композиция твердого цемента по п. 50, который является костным цементом, и в котором пористость (размер и топография) регулируется для обеспечения регулируемого высвобождения терапевтических средств в окружающие кость и ткань.
52. Многосоставная акриловая композиция по любому из пп. 1–35, содержащая фармацевтически эффективное количество терапевтического средства.
53. Отверждаемая многосоставная акриловая композиция по любому из пп. 1–35, в которой, в композиции костного цемента или зуботехнического цемента, ее компоненты являются биосовместимыми компонентами, по меньшей мере, после того, как композиции отверждается до твердого вещества.